(57)【要約】【課題】リチウム二次電池は、正極極板内に鉄等の金属異物が混入すると、電池を充電した際に、正極中の金属異物が溶出して、それがセパレータを介して負極上で析出する。セパレータ中に金属の導通パスが出来上がると、正極・負極間に微小短絡を起こす現象が発生し、電池の電圧不良が発生するという欠点を有していた。【解決手段】初回の充電時に、電池容量の０．０１％〜０．１％充電して、少なくとも１時間以上で４８時間以内の放置時間を設けることにより、正極極板内に鉄等の金属異物が混入したとしても、セパレータを介した正極・負極間の微小短絡を防止することができ、電池の電圧不良を大幅に低減できる非水電解液二次電池の製造方法である。【選択図】図１
2005243537.tif 000002
【特許請求の範囲】
【請求項１】
リチウム含有複合酸化物を活物質とする正極と、リチウムと可逆的に反応する材料を負極に用いた非水電解液二次電池の製造法において、初回の充電時に、電池容量の０．０１％〜０．１％充電して、少なくとも１時間以上４８時間以内の放置時間を設けることを特徴とする非水電解液二次電池の製造法。
【請求項２】
リチウム含有複合酸化物を活物質とする正極と、リチウムと可逆的に反応する材料を負極に用いた非水電解液二次電池の製造法において、初回の充電時において、負極の電位をＬｉ基準で１．５Ｖに達しない状態で正極の電位をＬｉ基準で３．５Ｖ以上に設定し、少なくとも１時間以上４８時間以内の放置時間を設けることを特徴とする非水電解液二次電池の製造法。
【請求項３】
リチウム含有複合酸化物はＬｉＣｏＯ2、ＬｉＭｎＯ2、ＬｉＮｉＯ2、ＬｉxＣｏyＮｉ1-yＯ2、ＬｉxＣｏyＭ1-yＯz、ＬｉxＮｉ1-yＭyＯz、ＬｉＭｎ2Ｏ4、ＬｉxＭｎ2-yＭyＯ4 （ここで、Ｍ＝Ｎａ、Ｍｇ、Ｓｃ、Ｙ、Ｍｎ、Ｆｅ、Ｃｏ、Ｎｉ、Ｃｕ、Ｚｎ、ＡｌおよびＢよりなる群から選ばれる少なくとも１種、ｘ＝０〜１．２、ｙ＝０〜０．９、ｚ＝２．０〜２．３）である請求項１または請求項２のいずれかに記載の非水電解液二次電池の製造法。
【請求項４】
リチウムと可逆的に反応する材料はグラファイトである請求項１または請求項２のいずれかに記載の非水電解液二次電池の製造法。
【発明の詳細な説明】
【技術分野】
【０００１】
本発明は非水電解液二次電池の製造法に関するものである。
【背景技術】
【０００２】
近年、電子機器のポータブル化、コードレス化が進んでおり、これらの駆動用電源として小型、軽量で高エネルギー密度を有する二次電池へと要望が強まっている。そのため、高電圧、高エネルギー密度を有する非水電解液二次電池、とりわけリチウム二次電池に対する期待が大きくなっている。このような中で、ＬｉＣｏＯ2を正極活物質に、リチウムを可逆的にインターカレートできるグラファイトを負極に用いたリチウム二次電池が既に商品化されている。
【０００３】
リチウム二次電池は電池の組み立て後、電池性能を安定させる等の目的から、充電・放電のサイクルを何度か繰り返す工程が含まれている。電池の初回の充電条件には、例えば、負極の電位が０．３Ｖになるまでの充電範囲内に、充電電流を０．２ＩｔＡ以下とする低速充電等が提案されている（例えば、特許文献１参照）。
【特許文献１】特開２００２−２０８４４０号公報
【発明の開示】
【発明が解決しようとする課題】
【０００４】
通常このようなリチウム二次電池は、正極極板内に鉄等の金属異物が混入すると、電池を充電した際に、正極中の金属異物が正極の電位によって溶出して、それがセパレータを介して負極上で析出する。セパレータ中に金属の導通パスが出来上がると、正極・負極間に微小短絡を起こす現象が発生し、電池の電圧不良が発生するという欠点を有していた。
【０００５】
一般的な正極活物質であるＬｉＣｏＯ2は初回の充電で電位が上昇し、通常の充電時、リチウム電極基準において４．０Ｖ以上の電位を示し、正極極板上に鉄等の金属異物が存在すると、それが金属イオンとなって電解液中に溶解する。また一般的な負極活物質であるグラファイトは初回の充電で電位が下降し、通常の充電時にリチウム電極基準において、０．５Ｖ以下の電位を示し、正極で溶出した金属イオンはセパレータを介して負極上に析出する。その際、正極と負極が金属異物によって導通し、電池の電圧不良が発生する。
【０００６】
本発明はこのような従来の課題を解決するものであり、電池の電圧不良を大幅に低減できる非水電解液二次電池の製造法を提供するものである。
【課題を解決するための手段】
【０００７】
上記の課題を解決するために本発明の非水電解液二次電池の製造法は、非水電解液二次電池の初回の充電時に、電池容量の０．０１％〜０．１％充電して、少なくとも１時間以上で４８時間以内の放置時間を設けるものである。
【０００８】
また、初回の充電時において、負極の電位をＬｉ基準で１．５Ｖに達しない状態で正極の電位をＬｉ基準で３．５Ｖ以上に設定し、少なくとも１時間以上４８時間以内の放置時間を設けるものである。
【０００９】
上記構成によって、正極極板内に鉄等の金属異物が混入した場合、初回の充電で正極で溶出した金属イオンは負極で析出することなく電解液中に均一に拡散される。このため初回以後の充電した際には、負極上における局所的な金属の析出が防止でき、セパレータを介した正極と負極間の微小短絡を抑制することができる。
【発明の効果】
【００１０】
以上のように本発明の製造法により、正極極板内に鉄等の金属異物が混入したとしても、セパレータを介した正極・負極間の微小短絡を防止することができ、電池の電圧不良を大幅に低減した非水電解液二次電池を供給できる。
【発明を実施するための最良の形態】
【００１１】
本発明は、リチウム含有複合酸化物を活物質とする正極と、リチウムと可逆的に反応する材料を負極に用いた非水電解液二次電池において、初回の充電時に、電池容量の０．０１％〜０．１％充電して、少なくとも１時間以上で４８時間以内の放置時間を設けることを特徴とした非水電解液二次電池の製造法である。
【００１２】
さらに、本発明の非水電解液二次電池の製造法は、リチウム複合酸化物がＬｉＣｏＯ2、ＬｉＭｎＯ2、ＬｉＮｉＯ2、ＬｉxＣｏyＮｉ1-yＯ2、ＬｉxＣｏyＭ1-yＯz、ＬｉxＮｉ1-yＭyＯz、ＬｉＭｎ2Ｏ4、ＬｉxＭｎ2-yＭyＯ4 （ここで、Ｍ＝Ｎａ、Ｍｇ、Ｓｃ、Ｙ、Ｍｎ、Ｆｅ、Ｃｏ、Ｎｉ、Ｃｕ、Ｚｎ、ＡｌおよびＢよりなる群から選ばれる少なくとも１種、ｘ＝０〜１．２、ｙ＝０〜０．９、ｚ＝２．０〜２．３）のいずれかであることが好ましく、リチウムと可逆的に反応する材料はグラファイトであることが好ましい。
【００１３】
このような構成とすることにより、負極の電位を金属の析出が確認される電位（１．５Ｖ）に達することなく、正極の電位を金属の溶出が促進する電位以上（３．５Ｖ）にすることができ、正極で溶出した金属イオンは負極で析出することなく電解液中に均一に拡散される。このため初回以後の充電した際にも、負極上において局所的な金属の析出が防止でき、セパレータを介した、正極と負極間の微小短絡を抑制することができる。
【００１４】
初回充電後の放置時間は正極上の金属異物の溶出、拡散に時間がかかるため少なくとも１時間以上設けることが望ましい。放置時間の上限に関しては、およそ４８時間以内に正極での金属の溶出、拡散が完了するため、生産性の面からも上限を４８時間以内と定めた。
【００１５】
また金属異物の溶出、拡散は温度因子も含まれているため、環境温度はできるだけ高温の方が良く、環境としては２０℃以上が望ましい。よって本発明の非水電解液二次電池の製造法は、電池の電圧不良を大幅に低減した非水電解液二次電池を供給できる。
【実施例】
【００１６】
以下、本発明の実施例を図面とともに説明する。
【００１７】
（実施例１）
図１に本実施例１で用いた円筒形電池の縦断面図を示す。図１において１は耐有機電解質性のステンレス鋼板を加工した電池ケース、２は安全弁を設けた封口板、３は絶縁パッキングを示す。４は極板群であり、これは正極板５および負極板６がセパレータ７を介して複数回渦巻状に巻回されている。そして正極板５からは正極リード５ａが引き出されていて封口板２に接続され、負極板６からは負極リード６ａが引き出されていて電池ケース１の底部に接続されている。８は絶縁リングで、極板群４の上下にそれぞれ設けられている。
【００１８】
以下、正極板５、負極板６、電解液等について詳しく説明する。正極板５は正極活物質であるＬｉＣｏ0.98Ｍｇ0.02Ｏ2の粉末１００質量部に、アセチレンブラック５質量部、フッ素系樹脂のポリテトラフルオロエチレン（ＰＴＦＥ）１０質量部を混合し、これをカルボキシメチルセルロースの水溶液に分散・混練させてペースト状にした。
【００１９】
このペースト中に、本発明の効果を顕著に示すため、金属異物を仮想した鉄片を約１０ｍｇ混入させたものをアルミニウム箔の両面に塗着、乾燥し、このものをロールプレス機によって０．１７ｍｍに圧延し、幅３５ｍｍ、長さ２５０ｍｍに切り出した。負極板６は、コークスを加熱処理して得たグラファイト粉末１００質量部に、スチレン−ブタジエン系結着剤１０質量部を混合し、これをカルボキシメチルセルロースの水溶液に分散・混練させてペースト状にした。そしてこのペーストを厚さ０．０１５ｍｍの銅箔の表面に塗着、乾燥後厚さ０．２ｍｍに圧延し、幅３７ｍｍ、長さ２８０ｍｍの大きさに切り出した。
【００２０】
正極、負極板にそれぞれリード５ａ，６ａを取り付け、セパレータを介して渦巻状に巻回し、直径１３．８ｍｍ、高さ５０ｍｍの円筒形電池ケースに挿入した。
【００２１】
電解液には、炭酸エチレンと炭酸ジエチルの等容積混合溶媒に、六フッ化燐酸リチウム１ｍｏｌ／ｌの割合で溶解したものを用い、その所定量を極板群４に注入した後、電池を密封口し、定格容量が５００ｍＡｈの試験電池とした。
【００２２】
この電池の初回充電を定格容量（５００ｍＡｈ）の０．０１％（１５ｍＡで０．２分（０．０５ｍＡｈ））充電し、２０℃環境下で１時間放置した。その後電池の電圧が４．０Ｖになるまで定電流（１００ｍＡ）で充電した。
【００２３】
（実施例２）
電池の初回充電を定格容量の０．１％（１５ｍＡで２．０分（０．５ｍＡｈ））充電したこと以外は、実施例１と同様な方法により電池を作成した。
【００２４】
（実施例３）
電池の初回充電を定格容量の０．０１％（１５ｍＡで０．２分（０．０５ｍＡｈ））充電し、２０℃環境下で４８時間放置したこと以外は、実施例１と同様な方法により電池を作成した。
【００２５】
（比較例１）
電池の初回充電を定格容量の０．００８％（１５ｍＡで０．１６分（０．０４ｍＡｈ））充電したこと以外は、実施例１と同様な方法により電池を作成した。
【００２６】
（比較例２）
電池の初回充電を定格容量の０．１２％（１５ｍＡで２．４分（０．６ｍＡｈ））充電したこと以外は、実施例１と同様な方法により電池を作成した。
【００２７】
（比較例３）
電池の初回充電を定格容量の０．０１％（１５ｍＡで０．２分（０．０５ｍＡｈ））充電し、２０℃環境下で３０分放置したこと以外は、実施例１と同様な方法により電池を作成した。
【００２８】
（比較例４）
電池の初回充電を定格容量の０．０１％（１５ｍＡで０．２分（０．０５ｍＡｈ））充電し、２０℃環境下で６０時間放置したこと以外は、実施例１と同様な方法により電池を作成した。
【００２９】
以上のようにして作製した本発明の非水電解液二次電池と比較のために作製した電池について次のような評価を行った。
【００３０】
電圧降下量測定：電池を４．０Ｖまで定電流（１００ｍＡ）で充電した後、室温で７日間放置した。充電直後の電池電圧と、室温で７日間放置した後の電池電圧を測定し、電圧降下量を測定した。
【００３１】
これらの評価結果を（表１）に示す。
【００３２】
【表１】
2005243537.tif 000003
【００３３】
（表１）において、定格容量の０．０５％充電し、１時間放置した本実施例１〜実施例３は比較例１〜比較例３に比べ、７日放置後の電池電圧降下量が少なかった。
【００３４】
実施例１において、定格容量の０．０１％充電した直後の正極電位はリチウム電極基準で３．５０Ｖであり、負極の電位はリチウム電極基準で２．９０Ｖであった。正極の電位は鉄の溶解が促進する電位（３．５０Ｖ）よりも高く、負極の電位は鉄の析出が確認できる電位（１．５０Ｖ）よりも高かった。すなわち正極上で溶出した鉄イオンは負極上に析出することなく電解液中に拡散し、その結果、更に電池を４．０Ｖまで充電を行っても、正・負極間の導通パスが出来上がらず、電池の電圧不良には至らなかった。
【００３５】
実施例２において、定格容量の０．１％充電した直後の正極電位はリチウム電極基準で３．７５Ｖであり、負極の電位はリチウム電極基準で１．５０Ｖであった。この場合も正極の電位は鉄の溶解が促進する電位（３．５０Ｖ）よりも高く、負極の電位が鉄の析出が確認できる電位（１．５０Ｖ）よりも高いため、正・負極間の導通パスが出来上がらず、電池は電圧不良に至らなかった。
【００３６】
実施例３も実施例１と同様の理由により、電池は電圧不良に至らなかった。これに対し比較例１〜比較例３は７日間放置後の電圧降下量が著しかった。
【００３７】
比較例１は正極の電位が初回の充電でリチウム電極基準に対して３．４７Ｖとなったが、鉄の溶出が促進される電位（３．５０Ｖ）には達しなかった。そのため初回の充電では正極中の鉄が溶出されず、その後４．０Ｖまで電池を充電した際に、正極中の鉄が溶け出し、負極上に局在化して鉄が析出し、セパレータを介して正極と負極が導通したものと考えられる。
【００３８】
比較例２は初回の充電で正極の電位が、リチウム電極基準に対して３．８０Ｖとなり、鉄の溶出が促進される電位（３．５０Ｖ）に達していたが、負極の電位がリチウム電極基準で１．４０Ｖとなり、鉄の析出か確認できる電位（１．５０Ｖ）よりも下回っていた。このため初回の充電によって正極と負極がセパレータを介して鉄の導通パスができてしまったと推測される。
【００３９】
比較例３は放置時間が短かったため、正極中に混在した鉄が電解液中に溶けきれずに残留し、その後４．０Ｖまで充電した際に正極中の鉄が溶け出し、負極上に局在化して鉄が析出し、同じく正極と負極がセパレータを介して鉄によって導通したと考えられる。
【００４０】
比較例４は電池の電圧降下が認められないが、電池の生産性の面から電池の放置時間は４８時間以内が望ましい。
【００４１】
以上の結果から非水電解液二次電池用電極を製造する方法において、初回の充電時に、電池容量の０．０１％〜０．１％充電して、少なくとも１時間以上で４８時間以内の放置時間を設けることにより、電池の電圧不良の歩留まりを向上できることがわかる。
【００４２】
また、本実施例において、リチウムと可逆的に反応する正極材料として、ＬｉＣｏ0.98Ｍｇ0.02Ｏ2を用いたが、ＬｉＣｏＯ2、ＬｉＭｎＯ2、ＬｉＮｉＯ2、ＬｉxＣｏyＮｉ1-yＯ2、ＬｉxＣｏyＭ1-yＯz、ＬｉxＮｉ1-yＭyＯz、ＬｉＭｎ2Ｏ4、ＬｉxＭｎ2-yＭyＯ4 （ここで、Ｍ＝Ｎａ、Ｍｇ、Ｓｃ、Ｙ、Ｍｎ、Ｆｅ、Ｃｏ、Ｎｉ、Ｃｕ、Ｚｎ、ＡｌおよびＢよりなる群から選ばれる少なくとも１種、ｘ＝０〜１．２、ｙ＝０〜０．９、ｚ＝２．０〜２．３）等の含リチウム複合酸化物を用いても同様の効果が得られた。
【００４３】
さらに、上記各実施例において、リチウムと可逆的に反応する負極材料として、グラファイトを用いたが、黒鉛系，非晶質系等の炭素材料を用いても同様の効果が得られた。
【００４４】
さらに、上記各実施例において、円筒形電池を用いて評価を行ったが、角形など電池形状が異なっても同様の効果が得られた。
【００４５】
さらに、上記各実施例においては電解質として六フッ化燐酸リチウムを用いたが、他のリチウム塩、例えば過塩素酸リチウム、四フッ化ほう酸リチウム等でも同様の効果が得られた。
【００４６】
さらに、上記各実施例において、電解質の塩濃度を１ｍｏｌ／ｌとしたが、塩濃度を０．５〜２．０ｍｏｌ／ｌのものを用いても同様の効果が得られた。
【００４７】
さらに、上記各実施例において、電解液として炭酸エチレンと炭酸ジエチルの混合溶媒を用いたが、他の非水溶媒例えば、プロピレンカーボネートなどの環状エステル、テトラヒドロフランなどの環状エーテル、ジメトキシエタンなどの鎖状エーテル、プロピオン酸メチルなどの鎖状エステルなどの非水溶媒や、これら多元系混合溶媒を用いても同様の効果が得られた。
【産業上の利用可能性】
【００４８】
本発明の製造法による非水系電解質二次電池は、安全性に優れた寿命の長いポータブル電気機器用電源等として有用である。
【図面の簡単な説明】
【００４９】
【図１】本発明の実施例における円筒形電池の構成を示す縦断面図
【符号の説明】
【００５０】
１    電池ケース
２    封口板
３    絶縁パッキング
４    極板群
５    正極板
５ａ  正極リード
６    負極板
６ａ  負極リード
７    セパレータ
８    絶縁リング
【図１】
2005243537.tif 000004